【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
Ｌｉ、Ｎａ、Ｋ、Ｓｃ、Ｃａ、Ｍｇ、Ｓｒ、Ｂａ、及びＹのうちの少なくとも１つである、元素Ｍと、
Ｍｇ、Ｃａ、Ｓｒ、Ｂａ、及びＺｎのうちの少なくとも１つである、元素Ｍ’と、
ケイ素と、
アルミニウムと、
窒素と、
Ｅｕ、Ｃｅ、Ｔｂ、Ｐｒ、及びＭｎのうちの少なくとも１つである、元素ＲＥと、を含む、窒化物系組成物を有する赤色発光蛍光体であって、
前記赤色発光蛍光体が、その中に組み込まれたＭ及びＡｌを有するＭ’２Ｓｉ５Ｎ８：ＲＥの一般結晶構造を有し、Ｍが、前記一般結晶構造中で実質的に格子間位置に位置し、Ａｌが、前記一般結晶構造中でＳｉと置き換わり、前記赤色発光蛍光体が、約８５℃及び約８５％の相対湿度での１０００時間の時効処理後の色度座標ＣＩＥ  Δｘ及びＣＩＥ  Δｙにおける変化が、各座標に対して約０．０３未満、又はそれと等しいように構成される、赤色発光蛍光体。
【請求項２】
Ｍが、Ｃａである、請求項１に記載の赤色発光蛍光体。
【請求項３】
Ｍ’が、Ｓｒである、請求項１又は２に記載の赤色発光蛍光体。
【請求項４】
前記赤色発光蛍光体が、Ｃａ、Ｓｒ、Ｓｉ、Ａｌ、Ｎ、及びＥｕからなる、請求項１に記載の赤色発光蛍光体。
【請求項５】
前記赤色発光蛍光体が、青色ＬＥＤによる励起の下、約８５℃及び約８５％の相対湿度での１０００時間の時効処理後のフォトルミネッセンス強度における減少が、約３０％以下であるように構成される、請求項１に記載の赤色発光蛍光体。
【請求項６】
前記赤色発光蛍光体が、約２００ｎｍ〜約４２０ｎｍの範囲の波長の放射光を吸収し、６２３ｎｍを超えるフォトルミネッセンスのピーク発光波長を有する光を発光する、請求項１に記載の赤色発光蛍光体。
【請求項７】
前記赤色発光蛍光体がＣａ０．１Ｓｒ２．０Ａｌ０．２０Ｓｉ４．８０Ｎ８：Ｅｕである、請求項１に記載の赤色発光蛍光体。
【請求項８】
前記赤色発光蛍光体がＥｕ０．０５Ｃａ０．１Ｓｒ１．９５Ａｌ０．２０Ｓｉ４．８０Ｎ８である、請求項１に記載の赤色発光蛍光体。
【請求項９】
化学式Ｍ（ｘ／ｖ）Ｍ’２Ｓｉ５−ｘＡｌｘＮ８：ＲＥ（式中、
Ｍは、原子価ｖを有する少なくとも１つの一価、二価、又は三価金属であり、
Ｍ’は、Ｍｇ、Ｃａ、Ｓｒ、Ｂａ、及びＺｎのうちの少なくとも１つであり、
ＲＥは、Ｅｕ、Ｃｅ、Ｔｂ、Ｐｒ、及びＭｎのうちの少なくとも１つである）によって表される窒化物系組成物を含む赤色発光蛍光体であって、
ｘが、０．１≦ｘ＜０．４を満たし、前記赤色発光蛍光体が、Ｍ’２Ｓｉ５Ｎ８：ＲＥの一般結晶構造を有し、Ａｌが、前記一般結晶構造中でＳｉと置き換わり、Ｍが、前記一般結晶構造中で実質的に格子間位置に位置する、赤色発光蛍光体。
【請求項１０】
Ｍが、Ｌｉ、Ｎａ、Ｋ、Ｓｃ、Ｃａ、Ｍｇ、Ｓｒ、Ｂａ、及びＹのうちの少なくとも１つである、請求項９に記載の赤色発光蛍光体。
【請求項１１】
Ｍが、Ｃａであり、Ｍ’が、Ｓｒであり、ＲＥが、Ｅｕである、請求項９に記載の赤色発光蛍光体。
【請求項１２】
前記赤色発光蛍光体が、Ｃａ、Ｓｒ、Ｓｉ、Ａｌ、Ｎ、及びＥｕからなる、請求項９に記載の赤色発光蛍光体。
【請求項１３】
ｘが、０．１０≦ｘ＜０．２５を満たす、請求項９に記載の赤色発光蛍光体。
【請求項１４】
前記赤色発光蛍光体が、青色ＬＥＤによる励起の下、約８５℃及び約８５％の湿度での１０００時間の時効処理後のフォトルミネッセンス強度における前記減少が、約３０％以下であるように構成される、請求項９に記載の赤色発光蛍光体。
【請求項１５】
前記赤色発光蛍光体が、約８５℃及び約８５％の相対湿度での１０００時間の時効処理後の色度座標ＣＩＥ  Δｘ及びＣＩＥ  Δｙにおける偏差が、各座標に対して約０．０３未満、又はそれと等しいように構成される、請求項９に記載の赤色発光蛍光体。
【請求項１６】
前記赤色発光蛍光体が、約２００ｎｍ〜約４２０ｎｍの範囲の波長の放射光を吸収し、６２３ｎｍを超えるフォトルミネッセンスのピーク発光波長を有する光を発光する、請求項９に記載の赤色発光蛍光体。
【請求項１７】
前記赤色発光蛍光体が、
Ｅｕ０．０５Ｃａ０．０７５Ｓｒ１．９５Ａｌ０．１５Ｓｉ４．８５Ｎ８と、
Ｅｕ０．０５Ｃａ０．１Ｓｒ１．９５Ａｌ０．２０Ｓｉ４．８０Ｎ８と、
Ｅｕ０．０５Ｃａ０．１２５Ｓｒ１．９５Ａｌ０．２５Ｓｉ４．７５Ｎ８と、
Ｅｕ０．０５Ｃａ０．１５Ｓｒ１．９５Ａｌ０．３０Ｓｉ４．７０Ｎ８と、
Ｅｕ０．０５Ｃａ０．２Ｓｒ１．９５Ａｌ０．４０Ｓｉ４．６０Ｎ８と、からなる群から選択される、請求項９に記載の蛍光体。
【請求項１８】
２００ｎｍ〜４８０ｎｍの範囲内の発光波長を有する励起源と、
化学式Ｍ（ｘ／ｖ）Ｍ’２Ｓｉ５−ｘＡｌｘＮ８：ＲＥ（式中、
Ｍは、原子価ｖを有する少なくとも１つの一価、二価、又は三価金属であり、
Ｍ’は、Ｍｇ、Ｃａ、Ｓｒ、Ｂａ、及びＺｎのうちの少なくとも１つであり、
ＲＥは、Ｅｕ、Ｃｅ、Ｔｂ、Ｐｒ、及びＭｎのうちの少なくとも１つである）によって表される窒化物系組成物を含む赤色発光蛍光体であって、ｘが、０．１≦ｘ＜０．４を満たし、Ｍ’２Ｓｉ５Ｎ８：ＲＥの一般結晶構造を有し、Ａｌが、前記一般結晶構造中でＳｉと置き換わり、Ｍが、前記一般結晶構造中で実質的に格子間位置に位置し、励起放射光を前記励起源から吸収し、約６２０ｎｍ〜約６５０ｎｍの範囲内のピーク発光波長を有する光を発光するように構成される、赤色発光蛍光体と、
黄色発光蛍光体及び緑色発光蛍光体のうちの少なくとも１つと、を備える、白色光照明源。
【請求項１９】
前記赤色発光蛍光体が、励起放射光を前記励起源から吸収し、約６２８ｎｍ〜約６３４ｎｍの範囲内のピーク発光波長を有する光を発光するように構成される、請求項１８に記載の白色光照明源。
【請求項２０】
前記赤色発光蛍光体が、式Ｅｕ：Ｃａ０．１Ｓｒ２．０Ａｌ０．２０Ｓｉ４．８０Ｎ８を有する、請求項１８に記載の白色光照明源。
【請求項２１】
前記黄色発光蛍光体及び前記緑色発光蛍光体のうちの少なくとも１つが、式Ｃｅ：Ｌｕ３Ａｌ５Ｏ１２を有する、請求項１８に記載の白色光照明源。
【請求項２２】
前記励起源が、４２０ｎｍ〜４７０ｎｍの範囲内の発光波長を有する、請求項１８に記載の白色光照明源。
【請求項２３】
Ｍが、Ｌｉ、Ｎａ、Ｋ、Ｓｃ、Ｃａ、Ｍｇ、Ｓｒ、Ｂａ、及びＹのうちの少なくとも１つである、請求項１８に記載の白色光照明源。
【請求項２４】
Ｍが、Ｃａであり、Ｍ’が、Ｓｒであり、ＲＥが、Ｅｕである、請求項１８に記載の白色光照明源。
【請求項２５】
前記赤色発光蛍光体が、Ｃａ、Ｓｒ、Ｓｉ、Ａｌ、Ｎ、及びＥｕからなる、請求項１８に記載の白色光照明源。
【請求項２６】
ｘが、０．１０≦ｘ＜０．２５を満たす、請求項１８に記載の白色光照明源。
【請求項２７】
前記赤色発光蛍光体が、約８５℃及び約８５％の相対湿度での１０００時間の時効処理後の色度座標ＣＩＥ  Δｘ及びＣＩＥ  Δｙにおける変化が、各座標に対して約０．０３未満、又はそれと等しいように構成される、請求項１８に記載の白色光照明源。
【請求項２８】
ＲＥが、Ｅｕである、請求項１に記載の赤色発光蛍光体。
【請求項２９】
前記赤色発光蛍光体がＣａ０．１Ｓｒ２．０Ａｌ０．２０Ｓｉ４．８０Ｎ８：Ｅｕである、請求項９に記載の赤色発光蛍光体。
【請求項３０】
Ｍが、Ｃａであり、Ｍ’が、Ｓｒであり、ＲＥが、Ｅｕである、請求項１３に記載の赤色発光蛍光体。